(57)【特許請求の範囲】
【請求項１】
フェノール樹脂の少なくとも一部としてレゾール型フェノール樹脂を使用するフェノール樹脂成形材料において、アクリロニトリルブタジエンゴム及びポリビニルブチラールを配合し、これらの合計量がフェノール樹脂１００重量部に対し、１０〜３０重量部であり、前記レゾール型フェノール樹脂の割合は、フェノール樹脂全体１００重量部に対し、２０〜４０重量部であることを特徴とするフェノール樹脂成形材料。
【請求項２】
アクリロニトリルブタジエンゴムとポリビニルブチラールとの割合が、両者の合計１００重量部に対してポリビニルブチラールが２０〜８０重量部、アクリロニトリルブタジエンゴムが８０〜２０重量部である請求項１記載のフェノール樹脂成形材料。
【請求項３】
成形材料全体に対し、フェノール樹脂が３０〜５０重量％、アクリロニトリルブタジエンゴム及びポリビニルブチラールが３〜１５重量％、及び無機基材が４０〜６０重量％配合されている請求項１または２記載のフェノール樹脂成形材料。
【発明の詳細な説明】
【０００１】
【発明の属する技術分野】
本発明は、フェノール樹脂成形材料の特長である耐熱性及び耐湿性を損なうことなく、硬化収縮の少ないフェノール樹脂成形材料を提供するものである。
【０００２】
【従来の技術】
従来より、フェノール樹脂成形材料は耐熱性、寸法安定性、成形性等に優れ、自動車、電気、電子等の基幹産業分野において長期にわたり使用されてきた実績がある。特に最近では、金属部品を、ガラス繊維で強化した高強度のフェノール樹脂からなる成形品に置換することにより、大幅なコストダウン及び軽量化が可能となることから、積極的な代替の検討が行われている。ガラス繊維強化フェノール樹脂成形材料は、高強度である上、成形時の硬化収縮が比較的小さい材料である。しかしながら、部品としての必要性から、金属インサートと一体成形するものにおいては、このようなガラス繊維強化フェノール樹脂成形材料をもってしても、硬化収縮により金属と樹脂との間に隙間を生じてしまい、このことが原因で、部品での信頼性評価で満足する特性が得られない場合がある。
このような問題に対し、成形時の硬化収縮を低減する目的で、フェノール樹脂成形材料にアクリロニトリルブタジエンゴム（ＮＢＲ）や酢酸ビニル樹脂を配合することが従来より知られている。ＮＢＲを配合して所望の特性を得ようとした場合、成形材料化の段階で流動性が低下するため、射出成形のような流動性を必要とする成形方法に適する材料を作りにくく、また酢酸ビニル樹脂を配合した場合では、耐湿性が低下するため、吸湿による寸法変化を嫌う部品には適さない場合がある。
【０００３】
【発明が解決しようとする課題】
本発明者は、ガラス繊維強化フェノール樹脂成形材料において、成形材料化の段階で流動性の低下を出来るだけ抑え、耐熱性及び耐湿性を損なうことなく成形時の硬化収縮を低減させることを目的とし、種々検討した結果、フェノール樹脂にＮＢＲとポリビニルブチラールをある比率で用いることにより、所期の目的が達成されることを見いだし、本発明を完成するに至った。
【０００４】
【課題を解決するための手段】
本発明は、フェノール樹脂の少なくとも一部としてレゾール型フェノール樹脂を使用するフェノール樹脂成形材料において、ＮＢＲ及びポリビニルブチラールを配合し、これらの合計量がフェノール樹脂１００重量部に対し、１０〜３０重量部であることを特徴とするフェノール樹脂成形材料に関すものであり、好ましくは、ＮＢＲとポリビニルブチラールとの割合は、両者の合計１００重量部に対してポリビニルブチラールが２０〜８０重量部、ＮＢＲが８０〜２０重量部である。さらには、成形材料全体に対し、フェノール樹脂が３０〜５０重量％、アクリロニトリルブタジエンゴム及びポリビニルブチラールが３〜１５重量％、及び無機基材が４０〜６０重量％配合されている特徴とするフェノール樹脂成形材料に関するものである。
【０００５】
本発明において、フェノール樹脂は、レゾール型フェノール樹脂（以下、レゾール樹脂という）を単独、又はノボラック型フェノール樹脂（以下、ノボラック樹脂という）とレゾール樹脂を併用する。ノボラック樹脂とレゾール樹脂を併用する場合、通常ノボラック樹脂の量の１５〜２０重量％のヘキサメチレンテトラミンを配合する。常温及び熱時ともに高い機械的強度を有するという観点から、ノボラック樹脂とレゾール樹脂を併用し、ヘキサメチレンテトラミンを配合することが好ましい。
【０００６】
ノボラック樹脂とレゾール樹脂を併用する場合は、ノボラック樹脂は、重量平均分子量が２０００〜８０００で、フェノール核のＯＨ基に対するオルソ結合対パラ結合の割合（Ｏ／Ｐ比）が１以下のものが、成形材料化段階での作業性、成形性（特に射出成形における）が良好であり、得られた成形物の特性が比較的良好であることから、好ましい。また、レゾール樹脂は、重量平均分子量が５０００〜９０００の固形のジメチレンエーテル型レゾール樹脂を用いることが常温及び熱時の機械強度をともに向上させるために好ましい。
レゾール樹脂の割合は、フェノール樹脂全体１００重量部に対して２０〜４０重量部の割合で用いることが好ましい。この範囲内において常温及び熱時ともに高い機械的強度を有するのである。硬化剤として用いるヘキサメチレンテトラミンの量は、通常ノボラック樹脂に対し１５〜２０重量部である。
【０００７】
本発明のフェノール樹脂成形材料は、その製造段階で流動性の低下を出来るだけ抑えるとともに、耐湿性を損なうことなく、硬化収縮を低減させることを目的とする。この目的のために、ＮＢＲとポリビニルブチラールを併用することが効果的であるが、製造時の流動性低下を抑えることができる理由は、未だ明確ではないが、ポリビニルブチラールはレゾール樹脂と反応することが知られており、加熱混練時、ポリビニルブチラールがレゾール樹脂の架橋構造内に組み込まれることで、レゾール樹脂の３次元架橋が抑制され、このことにより成形材料化の段階での流動性低下が抑制されると推測される。
【０００８】
本発明で用いているＮＢＲは特に限定されるものでなく、変性ＮＢＲや部分架橋ＮＢＲでもよい。またポリビニルブチラールも特に限定されるものではないが、好ましくは、重合度が２５０〜２５００、ブチラール化度が６０〜８０モル％のものである。また、これらは１００メッシュ以下の粒状のものが好ましい。
耐熱性を損なわずに硬化収縮の低減させるためには、フェノール樹脂の全体量１００重量部に対して、ＮＢＲ及びポリビニルブチラールを合計で１０〜３０重量部の割合で用いることが好ましい。１０重量部未満では硬化収縮低減の効果が不十分であり、３０重量部を越えると耐熱性、特に熱時強度の低下につながるからである。ＮＢＲとポリビニルブチラールの併用比率は、ＮＢＲとポリブチラールの合計量１００重量部に対してポリビニルブチラールが２０〜８０重量部、ＮＢＲが８０〜２０重量部であることが好ましい。ポリビニルブチラールが２０重量部未満では、成形材料化の段階での流動性低下を抑制する効果が不十分であり、８０重量部を越えると強度低下につながるからである。
【０００９】
補強基材としては、ガラス繊維、クレー、炭酸カルシウム、ワォラストナイト、タルク等の無機基材を使用する。ガラス繊維は、繊維径が１０〜１５μｍ、繊維長が１〜３ｍｍのチョップドストランドタイプのものを使用することが成形材料化段階での作業性、得られた成形物の強度が比較的良好であるので好ましい。また寸法安定性をより向上させる場合にはクレーのような無機粉末を併用して用いることが好ましい。これらの無機基材の配合量については、成形材料全体に対し４０〜６０重量％が望ましい。４０重量％未満では満足し得る強度が得られにくく、寸法変化が大きくなり、６０重量％を越えると成形材料化段階での作業性が困難となり、強度低下につながることがある。以上のことから、各成分の配合割合は、好ましくは、成形材料全体に対し、フェノール樹脂が３０〜５０重量％、アクリロニトリルブタジエンゴム及びポリビニルブチラールが３〜１５重量％、及び無機基材が４０〜６０重量％である。
【００１０】
本発明のフェノール樹脂成形材料を得るには、上記各原料を均一に混合後、ロール、コニーダ、二軸押出し機等の混練機単独又はロールと他の混合機との組合せで加熱混練し、粉砕して得られる。本発明のフェノール樹脂成形材料は、フェノール樹脂成形材料の特長である耐熱性及び耐湿性を損なうことなく、成形時の硬化収縮が少ないという特長をもっており、自動車、電気、電子等の金属代替を大幅に促進するためには有効な手段となり得る。
【００１１】
【実施例】
以下、実施例により本発明を説明する。実施例及び比較例の配合と特性を表１に示す。表１において、配合量は重量％である。
【００１２】
【表１】
0003851048.tif 000002
【００１３】
（表の注）
※１  ノボラック樹脂：重量平均分子量４０００
※２  レゾール樹脂：ジメチレンエーテル型レゾール樹脂、重量平均分子量７０００
※３  部分架橋ＮＢＲ：ＪＳＲ（株）製  ＰＮＣ−３８
※４  ポリビニルブチラール：積水化学工業（株）製  エスレックＢＬ−１
※５  酢酸ビニル樹脂：電気化学工業（株）製  サクノールＡＳＲ ＣＨ−０９
※６  ガラス繊維：径１０μｍ、長さ３ｍｍ
【００１４】
（測定方法）
１．射出成形性：ＪＩＳ曲げ試験片が２個成形できる金型を用い射出成形にて充填性を評価した。
（成形条件：金型温度１８０℃、シリンダーヘッド温度９０℃、硬化時間３０秒）○：良好、△：やや未充填あり、×：未充填あり
２．成形収縮率、シャルピー衝撃強さ、曲げ強さ、荷重たわみ温度：試験片はトランスファー成形（１７５℃、３分）により作製し、ＪＩＳ Ｋ ６９１１に基づいて測定した。
４．加湿内径寸法変化率：圧縮成形（１７５℃、３分）にて図１に示す試験片を作製し、試験片を８５℃／８５ＲＨ％の条件で１００時間加湿処理し、処理前後の内径寸法を測定し、その変化率を求めた。
【００１５】
【発明の効果】
以上の説明から明らかなように、本発明のフェノール樹脂成形材料は、成形材料化の段階での流動性低下が少なく、ガラス繊維強化フェノール樹脂成形材料の耐熱性及び耐湿性を損なうことなく硬化収縮を低減させるものであり、自動車、電気、電子分野における金属代替を大幅に促進するものである。
【図面の簡単な説明】
【図１】  加湿内径寸法変化率測定用試験片の断面図
【図１】
0003851048.tif 000003